ВЫСОКОПРОЧНАЯ НЕРЖАВЕЮЩАЯ СТАЛЬ ДЛЯ НЕФТЯНЫХ СКВАЖИН И ТРУБА ИЗ ВЫСОКОПРОЧНОЙ НЕРЖАВЕЮЩЕЙ СТАЛИ ДЛЯ НЕФТЯНЫХ СКВАЖИН

1. Высокопрочная нержавеющая сталь для нефтяных скважин, обладающая высокой обрабатываемостью и имеющая химический состав, содержащий, в процентах по массе, С: максимум 0,05%, Si: максимум 1,0%, Mn: максимум 0,3%, P: максимум 0,05%, S: менее 0,002%, Cr: более 16% и максимум 18%, Мо: от 1,5 до 3,0%, Cu: от 1,0 до 3,5%, Ni: от 3,5 до 6,5%, Al: от 0,001 до 0,1%, N: максимум 0,025%, и О: максимум 0,01%, при этом баланс составляет Fe и примеси, причем микроструктура включает мартенситную фазу, от 10 до 48,5 об. % ферритной фазы, и максимум 10% об. фазы остаточного аустенита; причем сталь имеет предел текучести, равный по меньшей мере 758 МПа, и равномерное удлинение, равное по меньшей мере 10%.
2. Нержавеющая сталь по п.1, при этом нержавеющая сталь включает, вместо части Fe, по меньшей мере один элемент, выбранный из группы, состоящей из V: максимум 0,30%, Nb: максимум 0,30%, Ti: максимум 0,30%, и Zr: максимум 0,30%.
3. Нержавеющая сталь по п.1, при этом нержавеющая сталь включает, вместо части Fe, по меньшей мере один элемент, выбранный из группы, состоящей из Ca: максимум 0,005%, Mg: максимум 0,005%, La: максимум 0,005%, Ce: максимум 0,005%, и B: максимум 0,01%.
4. Нержавеющая сталь по п.2, при этом нержавеющая сталь включает, вместо части Fe, по меньшей мере один элемент, выбранный из группы, состоящей из Ca: максимум 0,005%, Mg: максимум 0,005%, La: максимум 0,005%, Ce: максимум 0,005%, и B: максимум 0,01%.
5. Труба из высокопрочной нержавеющей стали для нефтяных скважин, изготовленная с использованием нержавеющей стали по любому из пп.1-4.